향상시킬
이 문제에서는 주어진 텍스트 내의 <MASK>로 표시된 부분에 들어갈 적절한 단어를 예측해야 합니다. <MASK>가 위치한 문장의 전체 문맥을 분석하여, 문장의 나머지 내용과 일관되게 <MASK>에 들어갈 가장 적합한 단어를 답하세요.
#텍스트: 판유리의 균열은, 판유리의 단연부(모서리부 또는 단부면)에 시작부터 존재하는 미세한 흠집을 기점으로 발생하는 경우가 많고, 판유리의 단연부에 흠집이 있으면, 그것이 미세한 것이어도 제품의 제조중이나 제품의 조작중, 기계적 응력이나 열응력이 가해졌을 때에 흠집이 신장해서 판유리의 파손으로 이어지는 경우가 있다.또한, 단연부에 각을 갖는 판유리는 글래스 칩을 발생하기 쉽고, 이 글래스 칩이 판유리의 주 표면(상부면 또는 하부면)에 오염이나 흠집을 발생시키는 원인이 된다.  특히, 판유리의 용도가 전자 부품용의 커버 글래스(예를 들어, 촬상 장치용의 커버 글래스)이나 광학 필터(예를 들어, 촬상 장치의 근적외 보정 필터) 등이었던 경우, 글래스 칩에 의한 오염이나 흠집이 큰 문제가 되는 경우가 있다.  이로 인해, 종래부터 각종 플랫 디스플레이나 커버 글래스 등으로 사용되는 판유리는, 글래스 칩에 의한 흠집이나 단연부의 미세한 흠집, 치핑(절결)에 의한 파손, 또는 그것에 수반되는 작업시의 위험을 방지하기 위해서, 단연부가 소위 C모따기 가공이나 R모따기 가공이 실시되어 모따기 되어 있었다.  모따기에 의해 단연부의 미세한 흠집을 감소시킬 수 있어, 판유리의 강도를 <MASK> 수 있다.  종래, 판유리의 단연부를 모따기 하기 위해서, 대략 원반 형상의 연삭 지석이 사용되었다.  즉, 대략 원반 형상의 연삭 지석을 회전시켜, 연삭 지석의 원반면 또는 단부면을 판유리의 단연부에 눌러 덮음으로써 모따기 가공이 행해졌다.예를 들어, 대략 원반 형상의 연삭 지석의 원반면을 기울여서 판유리의 모서리부에 눌러 덮음으로써 모서리부만을 제거하는 C모따기 가공이 행해졌다(일본 특허 출원 공개 제2000-233351 공보: 특허 문헌 1).  또한, 연삭 지석의 단부면에 경사면을 설치하고, 해당 경사면을 판유리의 모서리부에 눌러 덮어서 모서리부만을 제거하는 C모따기 가공이 행해졌다(일본 특허 출원 공개 제2003-231046 공보: 특허 문헌 2, 일본 특허 출원 공개 제2011-51068 공보: 특허 문헌 3).  또한, 연삭 지석의 단부면에 원호 형상의 오목부 또는 원하는 형상의 오목부를 형성하여 판유리의 단부면을 연삭 지석의 단부면 형상으로 본떠서 제거하는 R모따기 가공 또는 총형 가공이 행해졌다(일본 특허 출원 공개 제2002-59346 공보: 특허 문헌 4, 일본 특허 출원 공개 제2001-85710 공보: 특허 문헌 5).  상기와 같은 종래의 모따기 가공에서는, 연삭 지석으로서 금속의 분말을 굳혀서 소결하여 다이아몬드 지립을 고정한 메탈 본드의 다이아몬드 휠 등이 사용되고, 지립의 사이즈가 상이한 휠(지석)을 사용하여  1차 가공과 2차 가공이 행해졌다.  1차 가공에는 메쉬 사이즈로 #325 내지 #600의 다이아몬드 입자를 사용한 휠이 사용되고, 가공한 판유리 단연부의 평균 표면 거칠기(Ra)는 대체로 0.5μm 내지 1.0μm의 범위에 있었다.  이 표면 거칠기를 작게 하기 위해서, 2차 가공에는 1차 가공용의 휠과 같은 단면 형상으로 성형된 메쉬 사이즈로 #1000 내지 #2000의 다이아몬드 입자를 사용한 마무리 가공용의 휠이 사용되었다.  또한, 상기와 같은 메탈 본드의 다이아몬드 휠 대신에, 섬유 사이가 수지로 충전된 섬유 구성체의 모따기 휠, 또는 메쉬 사이즈로 #500 내지 #2000의 탄화규소, 알루미나 등의 연마 지립이 배치된 수지 구성체의 모따기 휠이 제안되었다(일본 특허 출원 공개 제2002-160147 공보: 특허 문헌 6).  이 모따기 휠(지석)을 회전시키면서 단면 오목 형상으로 형성된 휠의 주연부를 액정 디스플레이용 판유리 등의 단부면에 눌러 덮음으로써 가공이 행해졌다.  가공 불균일을 없애 균일한 연마를 행하기 위해서, 모따기 휠은 회전축을 판유리의 표면에 세운 수선에 대하여 소정의 각도를 기울여서 사용되었다.